(57)【要約】【課題】各種室内装飾品又は家具等に使用される年輪突板／透明板積層体の製造方法であって、従来のように裏打ちされた突板を使用せずとも、破損又は波打ち変形が有効に防止された年輪突板を用いた製造方法の提供を課題とする。【解決手段】以下の段階（ａ）年輪突板を膨潤保持剤にて処理する前処理工程、（ｂ）工程（ａ）により得られた年輪突板を、含水率が１５重量％以下となるまで乾燥させる乾燥工程、（ｃ）一の透明板と他の透明板との間に、工程（ｂ）より得られた年輪突板を透明樹脂と共に挟まれるように積層し、圧締一体化する積層化工程よりなることを特徴とする年輪突板／透明板積層体の製造方法。【選択図】なし【特許請求の範囲】
【請求項１】
以下の工程
（ａ）年輪突板を膨潤保持剤にて処理する前処理工程、
（ｂ）工程（ａ）により得られた年輪突板を、含水率が１５重量％以下となるまで乾燥させる乾燥工程、
（ｃ）一の透明板と他の透明板との間に、工程（ｂ）より得られた年輪突板を透明樹脂と共に挟まれるように積層し、圧締一体化する積層化工程よりなることを特徴とする年輪突板／透明板積層体の製造方法。
【請求項２】
上記前処理工程は、得られる年輪突板のかさ効果が４％以上となるように処理されることを特徴とする請求項１記載の製造方法。
【請求項３】
上記乾燥工程は、年輪突板を０．１ｋｇ／ｃｍ２以上の圧力で断続加圧する条件下にて行われることを特徴とする請求項１記載の製造方法。
【請求項４】
上記乾燥工程は、年輪突板を０．１ｋｇ／ｃｍ２以下の圧力で連続加圧する条件下にて行われることを特徴とする請求項１記載の製造方法。
【請求項５】
上記積層化工程は、まず、年輪突板を一の透明板の上に透明樹脂と共に重ね、さらに平滑な表面を有するあて板を重ねて圧締し、次に、該あて板を取り除き、その代わりに他の透明板を透明樹脂と共に重ねて圧締することにより行われることを特徴とする請求項１記載の製造方法。
【請求項６】
前記膨潤保持剤は、無水マレイン酸−グリセリン、ポリエチレングリコール（ＰＥＧ）、ポリプロピレングリコール（ＰＰＧ）、ポリエチレングリコールモノメタクリレート（ＰＥＧＭＡ）、メタクリル酸エステル配合水溶液、オリゴエステルアクリレート水系エマルジョン及び低分子フェノール樹脂からなる群より選択される少なくとも一種であることを特徴とする請求項１記載の製造方法。
【請求項７】
前記膨潤保持剤は、メタクリル酸エステル配合水溶液であることを特徴とする請求項１記載の製造方法。
【請求項８】
前記透明板は、板ガラス、ポリカーボネート樹脂、アクリル樹脂、ポリエステル樹脂及びポリスチレン樹脂からなる群より選択される少なくとも一種である請求項１又は５記載の製造方法。
【請求項９】
前記透明板は、板ガラスであることを特徴とする請求項１又は５記載の製造方法。
【請求項１０】
請求項１ないし９のうち少なくとも一項に記載の製造方法により製造される年輪突板／透明板積層体。
【発明の詳細な説明】
【０００１】
【発明の属する技術分野】
本発明は、突板と板ガラス等の透明板との積層体の製造方法及び該方法により製造される積層体に関する。より詳細には、室内装飾品や家具等に使用される年輪突板／透明板積層体の製造方法であって、従来のように裏打ちされた突板を使用せずとも、即ち突板それ単体を用い、かつ年輪突板の割れ破損又は波打ち変形が有効に防止されるように改良された製造方法に関する。また本発明は、前述の製造方法によって得られる、審美性に非常に優れた年輪突板／透明板積層体にも関する。
【０００２】
【従来の技術】
木材を薄くスライスした突板は光を透過し、その際の樹種がもつ独特の色合い、透け具合と突板の木理（板目、柾目等）や木目の浮き上がりが美しく、そこで近年においては、突板を単なる表面材に用いるだけでなく、形状や、光の取り入れ方、光の組合わせ等を工夫しデザインされた照明シェード等の各種室内装飾品又は家具類に利用することが試みられている。
これら突板の木目には種々あり、例えば板目、柾目、波状木理等が挙げられ、その他に、木幹を横断して得られる年輪（木口）木目が挙げられる。年輪木目は独特の模様を有しており、これを用いた透明板との積層体は、審美性の点において各種室内装飾品或いは家具類の装飾又は材料としてより好適であり、商品価値も相当に高いものになる。
【０００３】
しかしながら、突板は湿潤状態から乾燥状態における収縮の度合いが高く、その為に乾燥状態におかれたとき、図６（ａ）に示すように、割れ目１６を生じる等割れ破損を生じ易いという特性を有しており、また水分を含んだ状態から徐々に乾燥するにつれて、図６（ｂ）に示すように特にその外周縁が波打つように変形する波打ち変形１７、いわゆるアバレを生じ、美観を損なう等の不具合を生じることも多い。
突板の特性によるかかる不具合は、外気との完全な遮断により突板に含有される水分の蒸発を防ぐことで防止され得るものと考えられるが、突板を接着剤と共に透明板と積層し、見た目には密閉した状態と為したとしても、実際には外気との接触が完全に遮断されておらず、やはり突板が収縮して割れ目や波打ち変形が生じてしまうこともあった。
そこで従来、突板に不織布、クラフト紙、樹脂含浸紙等を裏打ちし、この裏打ちされた突板を使用することにより、もって突板の乾燥状態における割れ破損及び波打ち変形を防ぐ手段が講じられてきた。
かような技術はすでに本出願人により確立され、その一つとして例えば特開平５−１９３０４９号公報に開示されている。
【０００４】
【特許文献１】
特開平５−１９３０４９号公報
【０００５】
【発明が解決しようとする課題】
ところで、年輪突板と透明板との積層体は、その光透過性が高められるほどに、年輪突板の有する独特の審美性もより一層際立って見映えすることであろう。しかしながら、上記公報に開示されるような紙や不織布等の裏打ち材は光の透過を妨げるものであり、積層される年輪突板の肉厚が薄いものであっても、審美性がその分だけ損なわれる。反対に、年輪突板に裏打ちをしなければ乾燥時に該突板が割れ破損、又は波打ち変形して美観を著しく損なうおそれが非常に高い。
【０００６】
【課題を解決するための手段】
そこで出願人は、裏打ちをせずとも乾燥時における割れ破損及び波打ち変形が極めて有効に防止されるよう改良された年輪突板／透明板積層体を得るべく鋭意研究を行った。その結果、使用する年輪突板を特定の膨潤保持剤にてあらかじめ前処理することにより、乾燥工程における該突板の割れ破損及び波打ち変形を効果的に防止し得ることを見出し、本発明を完成させた。
すなわち本発明は、以下の工程（ａ）年輪突板を膨潤保持剤にて処理する前処理工程、（ｂ）工程（ａ）により得られた年輪突板を、含水率が１５重量％以下となるまで乾燥させる乾燥工程、（ｃ）一の透明板と他の透明板との間に、工程（ｂ）より得られた年輪突板を透明樹脂と共に挟まれるように積層し、圧締一体化する積層化工程よりなることを特徴とする年輪突板／透明板積層体の製造方法に関する。
その中で好ましい態様は、上記前処理工程は、得られる年輪突板のかさ効果が４％以上となるように処理されることを特徴とする年輪突板／透明板積層体の製造方法に関する。
別の好ましい態様は、上記乾燥工程は、年輪突板を０．１ｋｇ／ｃｍ２以上の圧力で断続加圧する条件下にて行われることを特徴とする年輪突板／透明板積層体の製造方法に関する。
本発明のさらに他の好ましい態様は、上記乾燥工程は、年輪突板を０．１ｋｇ／ｃｍ２以下の圧力で連続加圧する条件下にて行われることを特徴とする年輪突板／透明板積層体の製造方法に関する。
本発明の他の態様は、上記積層化工程は、まず、年輪突板を一の透明板の上に透明樹脂と共に重ね、さらに平滑な表面を有するあて板を重ねて圧締し、次に、該あて板を取り除き、その代わりに他の透明板を透明樹脂と共に重ねて圧締することにより行われることを特徴とする年輪突板／透明板積層体の製造方法に関する。
好ましくは、前記膨潤保持剤は、無水マレイン酸−グリセリン、ポリチレングリコール（ＰＥＧ）、ポリプロピレングリコール（ＰＰＧ）、ポリエチレングリコールモノメタクリレート（ＰＥＧＭＡ）、メタクリル酸エステル配合水溶液、オリゴエステルアクリレート水系エマルジョン及び低分子フェノール樹脂からなる群より選択される少なくとも一種、特に好ましくは、ポリエチレングリコールモノメタクリレート（ＰＥＧＭＡ）若しくはメタクリル酸エステル配合水溶液である年輪突板／透明板積層体の製造方法に関する。
また好ましくは、前記透明板は、板ガラス、ポリカーボネート樹脂、アクリル樹脂、ポリエステル樹脂及びポリスチレン樹脂からなる群より選択される少なくとも一種、特に好ましくは板ガラスである年輪突板／透明板積層体の製造方法に関する。
また本発明の別の態様は、前述の少なくともいずれか一つの方法により製造される年輪突板／透明板積層体に関する。
なお、特許請求の範囲において特定される「年輪突板」は、その木目が年輪模様を有するものであって、木幹をその軸に対し垂直に切削して得られる突板の他、木幹をその軸に対して垂直に近い角度に切削して得られる突板をも包含するものとする。
【０００７】
丸太は図７に示すように繊維方向Ｓ１、半径方向Ｓ２、接線方向Ｓ３の３方向で捉えることができるが、吸湿及び脱水による寸法変化が極めて著しく、かつ木材特有の異方性がある為に伸縮が一様ではない。特に図７に示す丸太１８を横断切削して作られる年輪突板においては、その伸張及び収縮の度合いは接線方向Ｓ３において最大であり、続いて半径方向Ｓ２、そして繊維方向Ｓ１と続き、それらの伸張又は収縮の度合いはそれぞれおよそ２０：１０：１とされる。例えば、ナラの年輪突板の接線方向における全収縮率（水分飽和状態から完全乾燥までの収縮率）は９．４７％であり、半径方向における全収縮率は４．２１％である。また、カバではそれぞれの全収縮率は８．８５％及び５．６３％であり、ブナにおいてはそれぞれ１１．７８％及び４．８７％である。また、繊維方向Ｓ１は弾性及び強度は高いが、反対に半径方向Ｓ２及び接線方向Ｓ３の弾性及び強度は、繊維方向のそれらの５ないし１０％に過ぎない。したがって、乾燥された場合においては、丸太を繊維方向Ｓ１に縦断して作られた突板よりも、半径方向Ｓ２に横断して作られた突板、すなわち年輪突板の方がはるかに割れ破損を生じ易い。
【０００８】
また、年輪突板の乾燥時における割れ破損しやすい要因の一つには、年輪突板の部分によって乾燥速度の大きさが異なることも挙げられる。丸太１８の辺材１９は心材２０よりもさらに乾燥速度が大きく、辺材１９の方がより収縮しやすいので、乾燥時においては年輪突板の中心部分よりも外周部分の方がより破損を生じ易いとも言える。年輪突板の全面に対して、均等に低荷重を加えながら乾燥したとしても、該突板の外周部分においてその半径方向に割れ目が発生しやすく、また該突板を常圧において乾燥しても、特にその外周部分において波打ち変形が発生しやすい。したがって、乾燥時に裏貼り材を貼着せずとも割れ破損も波打ち変形も生じない年輪突板、及び該突板／透明板積層体の製造は、年輪突板の上述の特性を十分に考慮に入れ、以下に記載するように行われる必要がある。
【０００９】
切削直後の年輪突板は含水率が高く、十分に膨潤され、ほぼ平滑で柔軟性をも有する状態であるが、この膨潤性、平滑性及び柔軟性を保持させつつ乾燥せしめることで最も好ましい年輪突板が得られる。かかる年輪突板は、まずは工程（ａ）において、所定の膨潤保持剤にて前処理する工程を経ることが必要である。本発明に記載する膨潤保持剤は、使用される年輪突板に柔軟性及び膨潤性を付与し得るものであり、これによって年輪突板は、乾燥状態における収縮が極めて効果的に抑制され、収縮による割れ破損が有効に防止されたものとなる。膨潤保持剤としては、親水性でありかつ年輪突板に柔軟性及び膨潤性を与える効果が比較的高いものが挙げられ、例えば無水マレイン酸−グリセリン、ポリエチレングリコール（ＰＥＧ）、ポリプロピレングリコール（ＰＰＧ）、ポリエチレングリコールモノメタクリレート（ＰＥＧＭＡ）、メタクリル酸エステル配合水溶液、オリゴエステルアクリレート水系エマルジョン及び低分子フェノール樹脂が好ましく、ポリエチレングリコールモノメタクリレート（ＰＥＧＭＡ）若しくはメタクリル酸エステル配合水溶液が特に好ましい。膨潤保持剤による年輪突板の処理方法は特に限定されないが、例えば常温常圧下において、使用される年輪突板を膨潤保持剤に一定時間の間浸漬する方法の他、年輪突板の両面に膨潤保持材を刷毛で塗布する方法や、または材料となる丸太を膨潤保持剤に浸漬した後、切削して年輪突板を作り出しても十分である。本発明においては膨潤保持剤を一種類のみ使用しても、また複数種類を組合せて用いてももちろん差し支えない。
【００１０】
膨潤保持剤を用いた前処理によって得られる年輪突板には、かさ効果の増加という好ましい結果が与えられる。かさ効果とは、木材の寸法安定化処理後の該木材の体積膨張率を示し、かさ効果（％）＝［（処理後の木材の全乾体積−処理前の木材の全乾体積）／処理前の木材の全乾体積］×１００で表される。かさ効果が大きい程その突板はより良く膨潤されており、乾燥時における収縮がより良く防止され、もって年輪突板の破損又は波打ち変形が効果的に防止され得ると言う事が出来る。本発明の製造方法において、年輪突板を膨潤保持剤にて処理する前処理工程は、前記突板のかさ効果が４％以上となるように行われることがより好ましい。
ここで、膨潤保持剤を用いた年輪突板の膨潤の程度は、前述のかさ効果の他に、抗収縮率％（ＡＳＥ）なる指標で表すことも出来る。抗収縮率％（ＡＳＥ）とは、木材の収縮のしづらさを表す指標であり、寸法安定化処理をしていない木材の全収縮率（水分飽和状態から完全乾燥までの収縮率）に対する、寸法安定化処理をした該木材の全収縮率の変化量の割合を表すもので、抗収縮率％（ＡＳＥ）＝［（無処理材の収縮率−処理材の収縮率）／無処理材の収縮率］×１００で表される。膨潤保持剤を適用した場合において、抗収縮率％（ＡＳＥ）がより高いほど、木材はより収縮しづらいものとなっていること、即ち木材の収縮がより効果的に防止されていることを意味する。本発明者は、色々な樹種について、半径方向及び接線方向についての抗収縮率とかさ効果との関係を調べた。その結果を表１に示す。表１より、抗収縮率とかさ効果の間には、相関関係があり、但し、その相関の程度は樹種によって異なり、強弱があることが分かる。かさ効果４％以上という条件は、抗収縮率で表現すれば、およそ３２％以上（上限は１００％）の抗収縮率という条件に相当するものと言える。
【表１】
2004262152.tif 000002
【００１１】
膨潤保持剤にて前処理された年輪突板は、続く乾燥工程（ｂ）において含水率が１５重量％以下となるまで乾燥される。乾燥後の年輪突板の含水率が１５重量％を超えている状態で透明板と積層すると、すでに上述したように、突板が収縮して割れ目や波打ち変形を生じてしまう可能性が大きくなる他、前記突板中の水分が乾燥過程において気泡の形となって透明板と該突板との間に生じるという欠陥が頻繁に見られるようになり、審美性が損なわれるおそれも高くなる。膨潤保持剤にて前処理された年輪突板は、好ましくは１０重量％以下の含水率となるまで乾燥される。
【００１２】
また乾燥工程は、乾燥後の年輪突板が波打ち変形しておらず、かつ平滑な表面を有しているように、０．１ｋｇ／ｃｍ２以上の圧力で断続加圧する条件下にて行われ、例えば年輪突板に対して５ｋｇ／ｃｍ２以上の圧力で３０分間加圧した後、２０秒間常圧に戻し、再び前記圧力で３０分間加圧後に２０秒間常圧に戻し、以降これを繰り返すといった方法がとられる。０．１ｋｇ／ｃｍ２以上の圧力で加圧しながら乾燥するのが生産性の点で有利であるが、０．１ｋｇ／ｃｍ２以上の圧力で連続加圧する条件下においては、加圧が過剰となる為に年輪突板に割れ破損を生じる可能性を生じる。一方、連続加圧であっても、この場合は０．１ｋｇ／ｃｍ２以下の圧力の条件下であれば何ら問題はない。また（ｂ）の乾燥工程において、０．１ｋｇ／ｃｍ２以上の圧力で断続加圧する条件及び０．１ｋｇ／ｃｍ２以下の圧力で連続加圧する条件を組合せて行うことももちろん可能である。
【００１３】
また乾燥工程における温度条件は特に限定されないが、乾燥工程における年輪突板の温度としておよそ６０℃以下が好ましい。６０℃を超えると、年輪突板の急激な乾燥によって、膨潤保持剤により処理された年輪突板のかさ効果が低下し、もって該突板が割れ破損する可能性が高まる。
【００１４】
上述の工程（ａ）及び（ｂ）を経ることにより得られた平滑でかつ割れ破損がない年輪突板は、続く積層化工程（ｃ）において一の透明板と他の透明板との間に挟まれるように積層され、圧締一体化される。積層化工程（ｃ）は特に、上から平滑な表面を有するあて板、離型ライナー、工程（ｂ）で得られた年輪突板、接着性透明樹脂、透明板となるように重ね合わせ、所定の温度及び圧力にて圧締して片面貼りをする第一段階、そして前記あて板を取り除き、前記年輪突板上に接着性透明樹脂、さらに該樹脂上に透明板を重ね合わせ、再び所定の温度及び圧力にて圧締して合わせ貼りを行う第二段階の２段階からなる工程であると好ましい。すなわち、第一段階において、年輪突板は接着性透明樹脂内に埋められた状態となり、かつ上方からは平滑な表面を有するあて板があてがわれる為に、年輪突板の上側となる面と透明樹脂層とは平坦な面を形成する。そして第二段階において他の透明板が積層されても、前述の平坦な面によって前記透明板との間に隙間を生じにくく、したがって気泡が入りにくいという利点を有する。
また積層化工程（ｃ）は、一の透明板と他方の透明板との間に設けた間隙に年輪突板を挿入し、該間隙に熱重合性モノマーを脱気しつつ流し込んだ後に加熱して該モノマーを重合させ該突板と２の透明板とを接着する方法であってもよい。
【００１５】
年輪突板と積層される透明板は、年輪突板の木理の見た目を著しく損なわない程度において、半透明、艶消し、艶有り、透明着色仕上げ等のなされたものであっても差し支えないし、透明板の表面に所望の模様等が印刷されているものであっても構わない。また所望により、年輪突板の色あせの一因ともなる紫外線を吸収する化学物質が含有されているものであってもよい。透明板は最終的に製品に望まれる外観に合わせて厚みを変えてもよいし、或いは同一種のものを使用しても、異種のものを使用してももちろん構わない。これら透明板として、例えば板ガラス、ポリカーボネート樹脂、アクリル樹脂、ポリエステル樹脂及びポリスチレン樹脂が好ましく、板ガラスが特に好ましい。
また、使用される二の透明板は通常、数ｍｍ厚の板材であるが、必要により、或いは用途により、一方の透明板については、例えば０．１２ｍｍ厚程度の薄肉シート材を適用する事が出来る。
【００１６】
年輪突板と共に積層される透明樹脂は、年輪突板と透明板とを接着させ、かつ硬化後においては光の透過に悪影響を及ぼさない透明又は半透明なものであれば良く、例えばエチレン・アクリル酸共重合体（ＥＡＡ）、エチレン・メチルアクリレート共重合樹脂（ＥＭＡ）、エチレン・エチルアクリレート共重合樹脂（ＥＥＡ）、エチレン・酢酸ビニル共重合樹脂（ＥＶＡ）、メタクリル酸メチル樹脂、又は架橋型ポリエステル樹脂よりなるものが好適に使用される。
【００１７】
本発明において用いられる年輪突板は、針葉樹及び広葉樹等ほとんど全ての樹種で使用でき、さらに天然木の他、集成単板や人工単板等も使用できる。天然木の好ましい樹種としては例えば、桧、楢、欅、桜、楡、黒柿、栃、桂、楓、槐、楠、キハダ、シオジ、タブオキ、アカダモ、タモ、セン、ミズナラなどの国産材、及びチーク、ローズウッド、マホガニー、バーズアイメープル、ブラックウォールナット、ゼブラウッド、コクタン（黒壇）、アボデイラ、シタン（紫檀）、マンガシノロ、サテンウッド、ブラジリアンローズ、アンデスローズ、ブラジリアンコア、アフリカンローズ、ユーラシアンチーク、ホワイトタガヤ、バンゼルローズ、アマゾンローズ、タマクラ、パイン、シャム柿、ブビンガ、オリーブウォールナット、アイリスローズ、クラロウォールナット、シルバーハート、ラテンウォールナット、ゼブラウッド、カリン（花梨）、レッドウッド、パープルウッド、アメリカンチェリー、シルキーオーク、タイワンクス、黒レオ（ダオ）、白レオ、サペリ、ブビンカ、マコレ、マドローナ、ミルトル、メープルなどの輸入材である。また突板自体に着色や染色処理を施したものでも良い。
【００１８】
上述の製造方法により製造される本発明の年輪突板／透明板積層体は、年輪突板の割れ破損も気泡も、また経時とともに突板の形状も変化することなく、長時間安定した状態で保持されるだけでなく、光の透過性に非常に優れる為に、年輪突板の木理の見た目が鮮明であり、審美性が極めて高いという利点を有している。
【００１９】
【実施例】
図面を参照して本発明をさらに詳細に説明する。以下の実施例はいかなる場合も本発明を限定するものと解釈してはならない。
【００２０】
実施例１
（１−ｉ）直径およそ５００ｍｍのカバ材より得た年輪突板（およそ０．２２ｍｍ厚）１を、図１に示すように、プラスチック製容器２内に満たされた膨潤保持剤３としてのポリエチレングリコールモノメタクリレート（ＰＥＧＭＡ）中に、常温・常圧において１２時間浸漬して処理した。その後年輪突板１を容器２から引き出し、液切りし、密閉堆積養生２４時間後、年輪突板１の両面に吸水シートを接触させ、約０．００５ｋｇ／ｃｍ２の圧力を連続して加えながら熱風乾燥機に通して乾燥させて含水率を１２重量％とした年輪突板を得た。
（１−ｉｉ）続いて図２（ａ）に示すように、上から平滑な表面を有するあてガラス４、離形ライナー５、（１−ｉ）で得られた年輪突板６、エチレン・エチルアクリレート共重合樹脂（ＥＥＡ）７、縦横６００ｍｍ四方（５ｍｍ厚）の板ガラス８を重ね合わせ、１１０℃において、真空プレス機にて矢印Ｐ方向から加圧し、６０分成形して片面貼りをし、図２（ｂ）に示すような積層体９’を得た。続いてあてガラス４を取り除き、図２（ｃ）に示すように、上から縦横６００ｍｍ四方（５ｍｍ厚）の板ガラス８’、エチレン・エチルアクリレート共重合樹脂（ＥＥＡ）７、積層体９’となるよう重ね合わせ、１１０℃において、真空プレス機にて矢印Ｐ方向から加圧し、６０分成形して合わせ貼りをし、図３においても示される、本発明の年輪突板／透明板積層体９を得た。
この結果得られた本発明の年輪突板／透明板積層体９は、突板に割れ破損も、及び気泡も認められず、年輪突板の木理の見た目が鮮明で極めて審美性に優れたものであった。
【００２１】
実施例２
（２−ｉ）直径およそ７６０ｍｍ、長さ１００ｍｍのナラ材の丸太を、膨潤保持剤としてメタクリル酸エステル配合水溶液にて常温・常圧において２週間浸漬して処理した。その後この丸太をスライサーを使用し、横断面に対して平行に切削して直径およそ７６０ｍｍ（およそ０．２４ｍｍ厚）の年輪突板を得た。続いて年輪突板の両面に吸水シートを接触させ、０．０１ｋｇ／ｃｍ２の圧力を連続して加えながら熱風乾燥機に通して乾燥させ、含水率１０重量％とした年輪突板を得た。
（２−ｉｉ）
続いて、（２−ｉ）で得られた年輪突板６’を用いて、縦横６００ｍｍ四方（５ｍｍ厚）の板ガラスの代わりに直径８２０ｍｍ（５ｍｍ厚）の板ガラス８”を使用した他は（１−ｉｉ）と同様の操作を行い、図４に示す、本発明の年輪突板／透明板積層体１０を得た。
年輪突板／透明板積層体１０もまた、突板に割れ破損も、及び気泡も認められず、年輪突板の木理の見た目が鮮明で極めて審美性に優れたものであった。
【００２２】
実施例３
（３−ｉ）
直径およそ７６０ｍｍ、長さ１００ｍｍのウォールナット材の丸太を、その横断面に対して、スライサーを使用して平行に切削して直径およそ７６０ｍｍ（およそ０．２４ｍｍ厚）の年輪突板を得た。続いてメタクリル酸エステル配合水溶液をこの年輪突板の両面に刷毛で塗布し、２４時間密閉養生した。そして年輪突板の両面に吸水シートを接触させた後に真空プレス機に配置し、脱気しつつ１１０℃において５ｋｇ／ｃｍ２の圧力を３０分加え、その後に２０秒間該圧力を解除する操作を繰り返して断続的に圧力を加えて乾燥させ、含水率が１０重量％の年輪突板を得た。
（３−ｉｉ）
続いて、図５に示すように、２枚の縦９００ｍｍ横１０００ｍｍ（２ｍｍ厚）のアクリレート・メタクリレート共重合体からなる透明板１１を平行に配置し、その間隙１２に長さ２７００ｍｍ、直径５ｍｍのアクリル系のゴム１３を挟み込んだ後、（３−ｉ）において得られた年輪突板１４を挿入した。次に、上端の一の端１５から脱気しつつ、他方の端１５’から架橋型ポリエステル樹脂を徐々に注入してほぼ上端まで充填し、そのまま常温にて硬化させた。この結果得られた本発明の年輪突板／透明板積層体は、突板に割れ破損も、及び気泡も認められず、年輪突板の木理の見た目が鮮明で極めて審美性に優れたものであった。
【００２３】
実施例４
（４−ｉ）直径７８０ｍｍのケヤキ材より得た年輪突板（およそ０．３ｍｍ厚）を、プラスチック製容器内に満たされた膨潤保持剤としてのメタクリル酸エステル配合水溶液中に数秒間浸漬して処理した。その後年輪突板を容器から引き出し、液切りし、密閉堆積養生２４時間後、年輪突板の両面を軽く強制乾燥し、まだ年輪突板に濡れ色がついている時点で、該年輪突板の両面に吸水シートを接触させ、０．００８ｋｇ／ｃｍ２の圧力を連続して加えながら熱風乾燥させて含水率を１２重量％とした年輪突板を得た。
（４−ｉｉ）続いて、上から直径７５０ｍｍの板ガラス（５ｍｍ厚）、エチレン・酢酸ビニル共重合樹脂（ＥＶＡ）、（４−ｉ）で得られた年輪突板、エチレン・酢酸ビニル共重合樹脂（ＥＶＡ）、透明アクリルシート（０．１２ｍｍ厚）を重ね合わせ、１１０℃において、真空プレス機にて加圧し、４０分成形して合わせ貼りをし、本発明の年輪突板／透明板積層体を得た。
この結果得られた本発明の年輪突板／透明板積層体は、突板に割れ破損も、及び気泡も認められず、年輪突板の木理の見た目が鮮明で極めて審美性に優れたものであった。
【００２４】
【発明の効果】
以上に説明したように、本発明の年輪突板／透明板積層体の製造方法によって、年輪突板の割れ破損も気泡も、また経時とともに突板の形状も変化することなく、長時間安定した状態で保持される利点を有する積層体を得ることが出来る。また本製造方法により得られた積層体は、光の透過性に非常に優れる為に、年輪突板の木理の見た目が鮮明であり、審美性が極めて高く、室内装飾品又は家具等に好適に使用され得る。
【図面の簡単な説明】
【図１】年輪突板１を膨潤保持剤３にて処理する工程の一態様を示した斜視図である。
【図２】（ａ）はあてガラス４、離型ライナー５、年輪突板６、エチレン・エチルアクリレート共重合樹脂（ＥＥＡ）７、板ガラス８を積層して積層体９’を得る工程の一態様を示した断面図であり、（ｂ）は積層体９’を示した断面図であり、（ｃ）は本発明の年輪突板／透明板積層体９を示した断面図である。
【図３】本発明の製造方法により得られる年輪突板／透明板積層体９を示した斜視図である。
【図４】本発明の製造方法により得られる年輪突板／透明板積層体１０を示した斜視図である。
【図５】年輪突板１４とアクリレート・メタクリレート共重合体からなる透明板１１を積層する工程の一態様を示した斜視図である。
【図６】（ａ）は割れ破損を生じた年輪突板を示した平面図であり、（ｂ）は波打ち変形を生じた年輪突板を示した斜視図である。
【図７】丸太１８の斜視図である。
【符号の説明】
１  年輪突板      ２  容器            ３  膨潤処理剤
４  あてガラス    ５  離型ライナー    ６、１４  年輪突板
７  エチレン・エチルアクリレート共重合樹脂（ＥＥＡ）
８  板ガラス      ９、１０  年輪突板／透明板積層体
１１  アクリレート・メタクリレート共重合体からなる透明板
１２  間隙          １３  アクリル系のゴム
１５  端            １６  割れ目      １７  波打ち変形
１８  丸太          １９  辺材        ２０  心材
【図１】
2004262152.tif 000003
【図２】
2004262152.tif 000004
【図３】
2004262152.tif 000005
【図４】
2004262152.tif 000006
【図５】
2004262152.tif 000007
【図６】
2004262152.tif 000008
【図７】
2004262152.tif 000009